(57)【要約】【解決手段】本発明は、（ａ）下記のように定義される応力緩和時間（Ｔ80）が４未満のポリブタジエン６０重量％以上と、応力緩和時間（Ｔ80）が４以上のポリブタジエン４０重量％以下とからなるポリブタジエン混合物を主成分として含む基材ゴムと、（ｂ）不飽和カルボン酸及び／又はその金属塩と、（ｃ）有機過酸化物と、を配合したゴム組成物の加熱成形物を構成要素とするゴルフボールを提供する。［応力緩和時間（Ｔ80）］  ＭＬ1+4（１００℃）値（ＡＳＴＭ  Ｄ−１６４６−９６に準じて測定される、１００℃におけるムーニー粘度測定値）測定直後にローター回転を停止させてからＭＬ1+4の値が８０％低下するまでに要する時間（秒）である。【効果】本発明は、生産性及び反発性に優れたゴルフボールである。【選択図】なし【特許請求の範囲】
【請求項１】
（ａ）下記のように定義される応力緩和時間（Ｔ80）が４未満のポリブタジエン６０質量％以上と、応力緩和時間（Ｔ80）が４以上のポリブタジエン４０質量％以下とからなるポリブタジエン混合物を主成分として含む基材ゴムと、（ｂ）不飽和カルボン酸及び／又はその金属塩と、（ｃ）有機過酸化物と、を配合したゴム組成物の加熱成形物を構成要素とすることを特徴とするゴルフボール。
［応力緩和時間（Ｔ80）］
ＭＬ1+4（１００℃）値（ＡＳＴＭ  Ｄ−１６４６−９６に準じて測定される、１００℃におけるムーニー粘度測定値）測定直後にローター回転を停止させてからＭＬ1+4の値が８０％低下するまでに要する時間（秒）である。
【請求項２】
前記ゴム組成物が（ｄ）有機硫黄化合物を含む請求項１記載のゴルフボール。
【請求項３】
応力緩和時間（Ｔ80）が４未満の前記ポリブタジエン、及び応力緩和時間（Ｔ80）が４以上の前記ポリブタジエンが共に、希土類元素系触媒を用いて形成されたポリブタジエンである請求項１又は２記載のゴルフボール。
【請求項４】
応力緩和時間（Ｔ80）が４未満の前記ポリブタジエン、及び応力緩和時間（Ｔ80）が４以上の前記ポリブタジエンのうち少なくとも一方が、希土類元素系触媒を用いて形成されたポリブタジエンである請求項１又は２記載のゴルフボール。
【請求項５】
前記ポリブタジエンのうち少なくとも一方が希土類元素系触媒を用いた重合の後に末端変性されて形成されたポリブタジエンである請求項４記載のゴルフボール。
【発明の詳細な説明】
【技術分野】
【０００１】
本発明は、反発性に優れると共に高い生産性を有するゴルフボールに関する。
【背景技術】
【０００２】
従来、ゴルフボールに優れた反発性を付与するために、基材ゴムとして使用されるポリブタジエンのムーニー値、重合触媒、溶液粘度、分子量分布、その他の指標の１種又は２種以上に焦点を当てて最適化することが行なわれている（例えば、特許文献１：特開２００４−２９２６６７号公報、特許文献２：米国特許第６８１８７０５号明細書、特許文献３：特開２００２−３５５３３６号公報、特許文献４：特開２００２−３５５３３７号公報、特許文献５：特開２００２−３５５３３８号公報、特許文献６：特開２００２−３５５３３９号公報、特許文献７：特開２００２−３５５３４０号公報、特許文献８：特開２００２−３５６５８１号公報）。
【０００３】
例えば、特許文献１：特開２００４−２９２６６７号公報には、ムーニー粘度３０〜４２で、分子量分布（Ｍｗ／Ｍｎ）が２．５〜３．８のポリブタジエンが、また、特許文献２：米国特許第６８１８７０５号明細書には分子量が２０万以上、レジリエンスインデックスが４０以上のポリブタジエンが、ゴルフボール用の基材ゴムとして記載されている。
【０００４】
しかし、より飛距離の出るゴルフボールを求めるユーザーは多く、更に反発性に優れるゴルフボールの開発が求められていた。
【０００５】
また、これまで高反発のゴルフボールを得ようとすると、作業性の悪い高ムーニー粘度のゴムを使用する必要があり、必然的に生産性が低下してしまう。このため、生産性が低下せず、高反発のゴルフボールの開発が求められていた。
【０００６】
【特許文献１】特開２００４−２９２６６７号公報
【特許文献２】米国特許第６８１８７０５号明細書
【特許文献３】特開２００２−３５５３３６号公報
【特許文献４】特開２００２−３５５３３７号公報
【特許文献５】特開２００２−３５５３３８号公報
【特許文献６】特開２００２−３５５３３９号公報
【特許文献７】特開２００２−３５５３４０号公報
【特許文献８】特開２００２−３５６５８１号公報
【発明の開示】
【発明が解決しようとする課題】
【０００７】
本発明は、上記事情に鑑みなされたものであり、非常に反発性に優れるゴルフボールを効率良く生産することを目的とする。
【課題を解決するための手段】
【０００８】
本発明者らは、上記目的を達成するため鋭意検討を重ねた結果、基材ゴムと不飽和カルボン酸及び／又はその金属塩と有機過酸化物とを含むゴム組成物の加熱成形物を構成要素とするゴルフボールを形成するに際し、基材ゴムに特定のＴ80値を有する２種のポリブタジエンを特定範囲で配合することにより、非常に反発性に優れるゴム組成物の加熱成形物が効率良く得られ、かかる加熱成形物を構成要素とするゴルフボールが非常に反発性に優れるゴルフボールとなり得ることを知見し、本発明を完成した。
【０００９】
即ち、本発明は、以下のゴルフボールを提供する。
〔１〕（ａ）下記のように定義される応力緩和時間（Ｔ80）が４未満のポリブタジエン６０質量％以上と、応力緩和時間（Ｔ80）が４以上のポリブタジエン４０質量％以下とからなるポリブタジエン混合物を主成分として含む基材ゴムと、（ｂ）不飽和カルボン酸及び／又はその金属塩と、（ｃ）有機過酸化物と、を配合したゴム組成物の加熱成形物を構成要素とすることを特徴とするゴルフボール。
［応力緩和時間（Ｔ80）］
ＭＬ1+4（１００℃）値（ＡＳＴＭ  Ｄ１６４６−９６に準じて測定される、１００℃におけるムーニー粘度測定値）測定直後にローター回転を停止させてからＭＬ1+4の値が８０％低下するまでに要する時間（秒）である。
〔２〕前記ゴム組成物が（ｄ）有機硫黄化合物を含む〔１〕記載のゴルフボール。
〔３〕応力緩和時間（Ｔ80）が４未満の前記ポリブタジエン、及び応力緩和時間（Ｔ80）が４以上の前記ポリブタジエンが共に、希土類元素系触媒を用いて形成されたポリブタジエンである〔１〕又は〔２〕記載のゴルフボール。
〔４〕応力緩和時間（Ｔ80）が４未満の前記ポリブタジエン、及び応力緩和時間（Ｔ80）が４以上の前記ポリブタジエンのうち少なくとも一方が、希土類元素系触媒を用いて形成されたポリブタジエンである〔１〕又は〔２〕記載のゴルフボール。
〔５〕前記ポリブタジエンのうち少なくとも一方が希土類元素系触媒を用いた重合の後に末端変性されて形成されたポリブタジエンである〔４〕記載のゴルフボール。
【発明の効果】
【００１０】
本発明のゴルフボールは、生産性及び反発性に優れたものである。
【発明を実施するための最良の形態】
【００１１】
以下、本発明を更に詳しく説明する。本発明のゴルフボールは、次の（ａ）〜（ｃ）成分、
（ａ）下記のように定義される応力緩和時間（Ｔ80）が４未満のポリブタジエン（以下、「ＢＲ１」と略記することがある。）６０質量％以上と、応力緩和時間（Ｔ80）が４以上のポリブタジエン（以下、「ＢＲ２」と略記することがある。）４０質量％以下とからなるポリブタジエン混合物を主成分として含む基材ゴム、
（ｂ）不飽和カルボン酸及び／又はその金属塩、
（ｃ）有機過酸化物、
を配合したゴム組成物の加熱成形物を構成要素とすることを特徴とするゴルフボールである。
［応力緩和時間（Ｔ80）］
ＭＬ1+4（１００℃）値（ＡＳＴＭ  Ｄ１６４６−９６に準じて測定される、１００℃におけるムーニー粘度測定値）測定直後にローター回転を停止させてからＭＬ1+4の値が８０％低下するまでに要する時間（秒）。
当該指標については、ＡＳＴＭ  Ｄ１６４６−９６の第１３．１．３．１欄の記載にも準ずるものである。
【００１２】
なお、本発明にいうムーニー粘度とは、回転可塑度計の１種であるムーニー粘度計で測定される工業的な粘度の指標であり、単位記号としてＭＬ1+4（１００℃）を用いる。Ｍはムーニー粘度、Ｌは大ローター（Ｌ型）、１＋４は予備加熱時間１分間、ローターの回転時間４分間を示し、１００℃の条件下にて測定した値であることを意味する。
【００１３】
本発明において、前記（ａ）成分に含まれるポリブタジエンには応力緩和時間（Ｔ80）が４未満のポリブタジエン（ＢＲ１）が含まれるが、当該ポリブタジエンのＴ80値としては、好ましくは３．５以下、より好ましくは３以下であり、下限としては、好ましくは１以上、より好ましくは１．５以上である。
【００１４】
一方、前記（ａ）成分に含まれるポリブタジエンには応力緩和時間（Ｔ80）が４以上のポリブタジエン（ＢＲ２）が含まれるが、当該ポリブタジエンのＴ80値としては、好ましくは４．５以上、より好ましくは５以上であり、上限としては、好ましくは２０以下、より好ましくは１０以下である。
【００１５】
前記ＢＲ１のムーニー粘度（ＭＬ1+4（１００℃））としては２０以上、好ましくは３０以上、更に好ましくは４０以上、最も好ましくは５０以上、上限として８０以下、好ましくは７０以下、更に好ましくは６５以下、最も好ましくは６０以下である。ムーニー粘度が大き過ぎると作業性が悪化する場合があり、小さすぎると反発性が低下する場合がある。
【００１６】
一方、前記ＢＲ２のムーニー粘度（ＭＬ1+4（１００℃））としては２０以上、好ましくは３０以上、更に好ましくは４０以上、上限として７０以下、好ましくは６０以下である。ムーニー粘度が大き過ぎると作業性が悪化する場合があり、小さすぎると反発性が低下する場合がある。
【００１７】
また、前記ＢＲ１及びＢＲ２のシス１，４結合含有率としては、６０％以上、好ましくは８０％以上、更に好ましくは９０％以上、最も好ましくは９５％以上であり、１，２ビニル結合含有率としては３％以下、好ましくは２％以下、更に好ましくは１．５％以下、最も好ましくは１．３％以下である。シス１，４結合含有率や１，２ビニル結合含有率が前記範囲を逸脱すると、反発性が低下する場合がある。
【００１８】
本発明におけるポリブタジエン混合物は、前記ＢＲ１と前記ＢＲ２とからなる混合物である。このような混合物を採用することにより、反発性を維持しつつ効率の良い生産が可能となり、本発明のゴルフボールは非常に反発性に優れたものとなる。
【００１９】
前記ＢＲ２が、前記ポリブタジエン混合物中に占める割合としては４０質量％以下、好ましくは３５質量％以下、より好ましくは３０質量％以下、更に好ましくは２５質量％以下である。当該割合が大きすぎると反発性が低下する場合がある。
【００２０】
また、本発明において前記ポリブタジエン混合物は基材ゴム中に主成分として含まれるが、前記ポリブタジエン混合物が、前記基材ゴム中に占める割合としては５０質量％以上、好ましくは８０質量％以上、より好ましくは９０質量％以上であり、１００質量％であってもよい。当該割合が小さすぎると反発性が低下する場合がある。
【００２１】
なお、前記ＢＲ１、ＢＲ２以外に前記基材ゴム中に配合してもよいゴム化合物としては、特に限定されるものではないが、例えばスチレンブタジエンゴム（ＳＢＲ）、天然ゴム、ポリイソプレンゴム、エチレンプロピレンジエンゴム（ＥＰＤＭ）などを挙げることができる。これらは１種を単独で、又は２種以上を併用してもよい。
【００２２】
ここで、このような配合用ゴムのムーニー粘度としては通常５５以下、好ましくは５０以下、更に好ましくは４７以下、最も好ましくは４５以下、下限として通常１０以上、好ましくは２０以上、更に好ましくは２５以上、最も好ましくは３０以上である。配合用ゴムのムーニー粘度が上記範囲を逸脱すると、前記ゴム組成物の押出し作業性に劣る場合や、その加熱成形物の反発性に劣る場合がある。
【００２３】
本発明における前記ＢＲ１、及びＢＲ２は共に、希土類元素系触媒を用いて形成されたポリブタジエンであることが、高反発性の観点から好適である。
【００２４】
ここで、希土類元素系触媒としては公知のものを使用することができ、例えば、ランタン系列希土類元素化合物、有機アルミニウム化合物、アルモキサン、ハロゲン含有化合物、更に、必要に応じルイス塩基の組合せよりなる触媒を使用することができる。
【００２５】
前記ランタン系列希土類元素化合物としては、原子番号５７〜７１の金属ハロゲン化物、カルボン酸塩、アルコラート、チオアルコラート、アミド等を挙げることができる。
【００２６】
前記有機アルミニウム化合物としては、例えば、ＡｌＲ1Ｒ2Ｒ3（ここで、Ｒ1、Ｒ2及びＲ3は、同一でも異なっていてもよく、それぞれ水素又は炭素数１〜８の炭化水素残基を表す）で示されるものを用いることができる。
【００２７】
前記アルモキサンとしては、下記式（Ｉ）又は下記式（ＩＩ）で示される構造を有する化合物を好適に挙げることができる。この場合、ファインケミカル，２３，（９），５（１９９４）、Ｊ．Ａｍ．Ｃｈｅｍ．Ｓｏｃ．，１１５，４９７１（１９９３）、Ｊ．Ａｍ．Ｃｈｅｍ．Ｓｏｃ．，１１７，６４６５（１９９５）で示されるアルモキサンの会合体を用いてもよい。
【００２８】
【化１】
2007195969.tif 000002
(式中、Ｒ4は、炭素数１〜２０の炭素原子を含む炭化水素基、ｎは２以上の整数である。)
【００２９】
前記ハロゲン含有化合物としては、ＡｌＸnＲ3-n（ここで、Ｘはハロゲンを示し、Ｒは、炭素数が１〜２０の炭化水素残基であり、例えば、アルキル基、アリール基、アラルキル基であり、ｎは、１、１．５、２又は３を示す）で示されるアルミニウムハライド、Ｍｅ3ＳｒＣｌ、Ｍｅ2ＳｒＣｌ2、ＭｅＳｒＨＣｌ2、ＭｅＳｒＣｌ3などのストロンチウムハライド、その他、四塩化ケイ素、四塩化スズ、四塩化チタンなどの金属ハライド等が用いられる。
【００３０】
前記ルイス塩基は、ランタン系列希土類元素化合物を錯化するのに用いることができ、例えば、アセチルアセトン、ケトンアルコールなどを挙げることができる。
【００３１】
なお、本発明においては特にランタン系列希土類元素化合物の使用、中でもネオジウム化合物を用いたネオジウム系触媒の使用が、１，４−シス結合が高含量、１，２−ビニル結合が低含量のポリブタジエンゴムを優れた重合活性で得る観点から好ましく、これらの希土類元素系触媒の具体例としては、特開平１１−３５６３３号公報に記載されているものを好適に挙げることができる。
【００３２】
ここで、希土類元素系触媒の存在下でブタジエンを重合させる場合には溶媒を使用してもよいし、溶媒を使用せずにバルク重合あるいは気相重合してもよい。重合温度は通常−３０℃〜１５０℃、好ましくは１０〜１００℃とすることができる。
【００３３】
また、本発明における前記ＢＲ１、及びＢＲ２については、そのうちの少なくとも一方が、前記の希土類元素系触媒による重合に引き続いてポリマーの活性末端に末端変性剤を反応させて、末端変性ポリブタジエンとして得られるものであることが、安定した品質のゴルフボールを製造する観点から好適である。
【００３４】
末端変性剤としては公知のものを使用することができるが、例えば、下記（１）〜（６）に記載した化合物等を使用することができる。
【００３５】
（１）Ｒ5nＭ’Ｘ4-n、Ｍ’Ｘ4、Ｍ’Ｘ3、Ｒ5nＭ’（−Ｒ6−ＣＯＯＲ7）4-n又はＲ5nＭ’（−Ｒ6−ＣＯＲ7）4-n（式中、Ｒ5及びＲ6は、同一でも異なっていてもよく、炭素数１〜２０の炭素原子を含む炭化水素基、Ｒ7は炭素数１〜２０の炭素原子を含む炭化水素基であり、側鎖にカルボニル基又はエステル基を含んでいてもよく、Ｍ’はスズ原子、ケイ素原子、ゲルマニウム原子又はリン原子、Ｘはハロゲン原子、ｎは０〜３の整数を示す）に対応するハロゲン化有機金属化合物、ハロゲン化金属化合物又は有機金属化合物
【００３６】
（２）分子中に、Ｙ＝Ｃ＝Ｚ結合（式中、Ｙは炭素原子、酸素原子、チッ素原子又はイオウ原子、Ｚは酸素原子、チッ素原子又はイオウ原子を示す）を含有するヘテロクムレン化合物
【００３７】
（３）分子中に下記結合を含有するヘテロ３員環化合物
【００３８】
【化２】
2007195969.tif 000003
（式中、Ｙは、酸素原子、チッ素原子又はイオウ原子を示す）
【００３９】
（４）ハロゲン化イソシアノ化合物
【００４０】
（５）Ｒ8−（ＣＯＯＨ）m、Ｒ9（ＣＯＸ）m、Ｒ10−（ＣＯＯ−Ｒ11）、Ｒ12−ＯＣＯＯ−Ｒ13、Ｒ14−（ＣＯＯＣＯ−Ｒ15）m、又は下記式で示されるカルボン酸、酸ハロゲン化物、エステル化合物、炭酸エステル化合物又は酸無水物
【００４１】
【化３】
2007195969.tif 000004
（式中、Ｒ8〜Ｒ16は、同一でも異なっていてもよく、炭素数１〜５０の炭素原子を含む炭化水素基、Ｘはハロゲン原子、ｍは１〜５の整数を示す）
【００４２】
（６）Ｒ17lＭ”（ＯＣＯＲ18）4-l、Ｒ19lＭ”（ＯＣＯ−Ｒ20−ＣＯＯＲ21）4-l、又は下記式で示されるカルボン酸の金属塩
【００４３】
【化４】
2007195969.tif 000005
（式中、Ｒ17〜Ｒ23は、同一でも異なっていてもよく、炭素数１〜２０の炭素原子を含む炭化水素基、Ｍ”はスズ原子、ケイ素原子又はゲルマニウム原子、ｌは０〜３の整数を示す。）
【００４４】
以上の（１）〜（６）に示される末端変性剤の具体例及び反応させる方法については、例えば特開平１１−３５６３３号公報、特開平７−２６８１３２号公報等に記載されているもの及び方法を挙げることができる。
【００４５】
なお、本発明において、前記ＢＲ２については、ＶＩＩＩ族触媒で合成されたものであってもよい。ＶＩＩＩ族触媒として具体的には、下記のニッケル系触媒、コバルト系触媒を挙げることができる。
【００４６】
即ち、ニッケル系触媒としては、例えば、ニッケルケイソウ土のような１成分系、ラネーニッケル／四塩化チタンのような２成分系、ニッケル化合物／有機金属／三フッ化ホウ素エーテラートのような３成分系のもの等を挙げることができる。なお、ニッケル化合物としては、担体付還元ニッケル、ラネーニッケル、酸化ニッケル、カルボン酸ニッケル、有機ニッケル錯塩などが用いられる。また、有機金属としては、トリエチルアルミニウム、トリ−ｎ−プロピルアルミニウム、トリイソブチルアルミニウム、トリ−ｎ−ヘキシルアルミニウム等のトリアルキルアルミニウム、ｎ−ブチルリチウム、ｓｅｃ−ブチルリチウム、ｔｅｒｔ−ブチルリチウム、１，４−ジリチウムブタン等のアルキルリチウム、ジエチル亜鉛、ジブチル亜鉛等のジアルキル亜鉛等を挙げることができる。
【００４７】
また、コバルト系触媒としては、コバルト及びその化合物として、ラネーコバルト、塩化コバルト、臭化コバルト、ヨウ化コバルト、酸化コバルト、硫酸コバルト、炭酸コバルト、リン酸コバルト、フタル酸コバルト、コバルトカルボニル、コバルトアセチルアセトネート、コバルトジエチルジチオカルバメート、コバルトアニリニウムナイトライト、コバルトジニトロシルクロリド等を挙げることができ、特にこれらの化合物とジエチルアルミニウムモノクロリド、ジイソブチルアルミニウムモノクロリド等のジアルキルアルミニウムモノクロリド、トリエチルアルミニウム、トリ−ｎ−プロピルアルミニウム、トリイソブチルアルミニウム、トリ−ｎ−ヘキシルアルミニウム等のトリアルキルアルミニウム、エチルアルミニウムセスキクロリド等のアルミニウムアルキルセスキクロリド、塩化アルミニウム等との組み合わせを好適に挙げることができる。
【００４８】
前記ＶＩＩＩ族系触媒、特にニッケル系触媒又はコバルト系触媒を用いて重合する場合は、通常、溶剤、ブタジエンモノマーと併せて連続的に反応機にチャージさせ、例えば、反応温度を５〜６０℃、反応圧力を大気圧から７０数気圧の範囲で適宜選択して、上記ムーニー粘度のものが得られるように操作する方法を挙げることができる。
【００４９】
前記（ｂ）成分として、不飽和カルボン酸としては、例えばアクリル酸、メタクリル酸、マレイン酸、フマル酸等を挙げることができ、特にアクリル酸、メタクリル酸を好適に用いることができる。また、不飽和カルボン酸の金属塩としては、メタクリル酸亜鉛、アクリル酸亜鉛等の不飽和脂肪酸の亜鉛塩、マグネシウム塩等を挙げることができ、特にアクリル酸亜鉛を好適に用いることができる。
【００５０】
前記（ｂ）成分の配合量としては、前記基材ゴム１００質量部に対して１０質量部以上、好ましくは１５質量部以上、上限として６０質量部以下、好ましくは５０質量部以下、更に好ましくは４５質量部以下、最も好ましくは４０質量部以下である。（ｂ）成分の配合量が多すぎるとゴム組成物の加熱成形物が硬くなって耐え難い打感となる場合があり、少なすぎると、反発性が低下してしまう場合がある。
【００５１】
前記（ｃ）成分としては、市販品を用いることができ、例えばパークミルＤ（日本油脂社製）、パーヘキサＣ（日本油脂社製）、Luperco 231XL（アトケム社製）等を使用可能である。必要に応じて２種以上の異なる有機過酸化物を混合して用いてもよい。
【００５２】
前記（ｃ）成分の配合量としては、前記基材ゴム１００質量部に対して０．１質量部以上、好ましくは０．３質量部以上、上限として、５質量部以下、好ましくは４質量部以下、更に好ましくは３質量部以下、最も好ましくは２質量部以下である。配合量が多すぎたり少なすぎたりすると、好適な硬度分布、すなわち打感、耐久性及び反発性に劣る場合がある。
【００５３】
本発明におけるゴム組成物には、更に反発性を向上させる観点から、次の（ｄ）成分、
（ｄ）有機硫黄化合物、
を配合することが好適である。
【００５４】
このような有機硫黄化合物としては、例えばチオフェノール類、チオナフトール類、ハロゲン化チオフェノール類、又はそれらの金属塩等を挙げることができ、更に具体的には、ペンタクロロチオフェノール、ペンタフルオロチオフェノール、ペンタブロモチオフェノール、パラクロロチオフェノール等の亜鉛塩、硫黄数が２〜４のジフェニルポリスルフィド、ジベンジルポリスルフィド、ジベンゾイルポリスルフィド、ジベンゾチアゾイルポリスルフィド、ジチオベンゾイルポリスルフィド等を挙げることができる。これらは１種を単独で、又は２種以上を併用してもよい。中でも、ペンタクロロチオフェノールの亜鉛塩、及び／又はジフェニルジスルフィドを好適に用いることができる。
【００５５】
前記（ｄ）成分の配合量としては、前記基材ゴム１００質量部に対して０．１質量部以上、好ましくは０．２質量部以上、更に好ましくは０．５質量部以上、上限として５質量部以下、好ましくは４質量部以下、更に好ましくは３質量部以下である。配合量が多すぎるとゴム組成物の加熱成形物の硬さが軟らかくなりすぎてしまう場合があり、一方、少なすぎると反発性の向上が見込めない場合がある。
【００５６】
本発明におけるゴム組成物には、更に無機充填剤や老化防止剤といった添加剤を配合することができる。無機充填剤としては、例えば酸化亜鉛、硫酸バリウム、炭酸カルシウム等を挙げることができ、その配合量は、前記基材ゴム１００質量部に対し５質量部以上、好ましくは７質量部以上、更に好ましくは１０質量部以上、最も好ましくは１３質量部以上、上限として８０質量部以下、好ましくは５０質量部以下、更に好ましくは４５質量部以下、最も好ましくは４０質量部以下である。配合量が多すぎたり少なすぎたりすると、適正な質量、および好適な反発性を得ることができない場合がある。
【００５７】
なお、反発性を上げるという点から無機充填剤中に酸化亜鉛が５０質量％以上含有されているものが好ましく、更に好ましくは７５質量％以上含有されているもの、特に１００質量％（無機充填剤として酸化亜鉛が１００％）であるものが好ましい。
【００５８】
また、酸化亜鉛の平均粒径（空気透過法による）は、好ましくは０．０１μｍ以上、更に好ましくは０．０５μｍ以上、特に０．１μｍ以上、上限として好ましくは２μｍ以下、更に１μｍ以下が好ましく用いられる。
【００５９】
また、老化防止剤としては、２，２’−メチレンビス（４−メチル−６−ｔ−ブチルフェノール）（市販品「ノクラックＮＳ−６」大内新興化学工業社製）、２，２’−メチレンビス（４−エチル−６−ｔ−ブチルフェノール）（市販品「ノクラックＮＳ−５」（大内新興化学工業社製）等が挙げられる。その配合量は、前記基材ゴム１００質量部に対し０質量部以上、好ましくは０．０５質量部以上、更に好ましくは０．１質量部以上、最も好ましくは０．２質量部以上、上限として３質量部以下、好ましくは２質量部以下、更に好ましくは１質量部以下、最も好ましくは０．５質量部以下とすることが、好適な反発性、耐久性を得る観点から推奨される。
【００６０】
本発明におけるゴム組成物の加熱成形物は、上述したゴム組成物を、公知のゴルフボール用ゴム組成物と同様の方法で加硫・硬化させることによって得ることができる。加硫条件としては、例えば、加硫温度１００〜２００℃、加硫時間１０〜４０分にて実施する条件が挙げられる。
【００６１】
なお、本発明におけるゴム組成物の加熱成形物について、加熱成形物表面のＪＩＳ−Ｃ硬度から加熱成形物中心のＪＩＳ−Ｃ硬度を引いた硬度差としては、通常１５以上、好ましくは１６以上、より好ましくは１７以上、更に好ましくは１８以上であり、上限として通常５０以下、好ましくは４０以下である。このように硬度を調整することが、軟らかい打感と良好な反発性と耐久性とを兼ね備えたゴルフボールを実現する観点から好適である。
【００６２】
また、本発明におけるゴム組成物の加熱成形物について、後述するいずれのゴルフボールに適用される場合であっても、初期荷重９８Ｎ（１０ｋｇｆ）を負荷した状態から終荷重１２７５Ｎ（１３０ｋｇｆ）を負荷した時のたわみ量が、通常２．０ｍｍ以上、好ましくは２．５ｍｍ以上、更に好ましくは２．８ｍｍ以上、上限としては６．０ｍｍ以下、好ましくは５．５ｍｍ以下、更に好ましくは５．０ｍｍ以下、最も好ましくは４．５ｍｍ以下であることが推奨される。変形量が少なすぎると打感が悪くなると共に、特にドライバーなどのボールに大変形が生じるロングショット時にスピンが増えすぎて飛ばなくなる場合があり、一方、軟らかすぎると打感が鈍くなると共に、反発が十分でなくなり飛ばなくなる上、繰り返し打撃による割れ耐久性が悪くなる場合がある。
【００６３】
本発明のゴルフボールは、前記加熱成形物を構成要素として具備するもので、ボールの態様は特に制限されるものではなく、前記加熱成形物がゴルフボールに直接適用されるワンピースゴルフボール、加熱成形物をソリッドコアとしかつその表面にカバーが形成されたツーピースソリッドゴルフボール、加熱成形物をソリッドコアとしかつその外側に２層以上のカバーが形成された３ピース以上のマルチピースソリッドゴルフボール、前記加熱成形物がセンターコアとして適用された糸巻きゴルフボール、前記加熱成形物がソリッドコアを包囲する中間層や最外層として適用されたマルチピースゴルフボール等の種々の態様を採ることができるが、特に、ソリッドコアとして使用するツーピースソリッドゴルフボール、マルチピースソリッドゴルフボールであることが、加熱成形物の特性を有効に活かすことができる。
【００６４】
本発明において、前記加熱成形物をソリッドコアとする場合、ソリッドコアの直径としては３０．０ｍｍ以上、好ましくは３２．０ｍｍ以上、更に好ましくは３５．０ｍｍ以上、最も好ましくは３７．０ｍｍ以上、上限として４１．０ｍｍ以下、好ましくは４０．５ｍｍ以下、更に好ましくは４０．０ｍｍ以下、最も好ましくは３９．５ｍｍ以下とすることが推奨される。
【００６５】
特に、ツーピースソリッドゴルフボールのソリッドコアの直径としては３７．０ｍｍ以上、好ましくは３７．５ｍｍ以上、更に好ましくは３８．０ｍｍ以上、最も好ましくは３８．５ｍｍ以上、上限として４１．０ｍｍ以下、好ましくは４０．５ｍｍ以下、更に好ましくは４０．０ｍｍ以下である。
【００６６】
また、スリーピースソリッドゴルフボールのソリッドコアの直径としては３０．０ｍｍ以上、好ましくは３２．０ｍｍ以上、更に好ましくは３４．０ｍｍ以上、最も好ましくは３５．０ｍｍ以上、上限として４０．０ｍｍ以下、好ましくは３９．５ｍｍ以下、更に好ましくは３９．０ｍｍ以下とすることが推奨される。
【００６７】
前記ソリッドコアの比重としては通常０．９以上、好ましくは１．０以上、更に好ましくは１．１以上、上限として通常１．４以下、好ましくは１．３以下、更に好ましくは１．２以下であることが推奨される。
【００６８】
本発明において、前記加熱成形物をコアとしてツーピースソリッドゴルフボール、マルチピースソリッドゴルフボールを形成する場合、公知のカバー材、中間層材を使用することができ、これらカバー材、乃至中間層材として具体的には、例えば熱可塑性又は熱硬化性のポリウレタン系エラストマー、ポリエステル系エラストマー、アイオノマー樹脂、ポリオレフィン系エラストマー又はこれらの混合物等を挙げることができる。特に、熱可塑性ポリウレタン系エラストマー、アイオノマー樹脂を好適に使用することができる。これらは１種を単独で、又は２種以上を併用しても良い。また、本発明における加熱成形物を、ソリッドコアを包囲する中間層や最外層としてゴルフボールを形成する場合、公知のコア材、中間層材、カバー材を用いることができる。
【００６９】
前記熱可塑性ポリウレタン系エラストマーとしては市販品を用いることができ、例えばパンデックスＴ７２９８、同Ｔ７２９５、同Ｔ７８９０、同ＴＲ３０８０、同Ｔ８２９５、同Ｔ８２９０（ＤＩＣ・バイエルポリマー社製）等のジイソシアネートが脂肪族又は芳香族であるもの、等が挙げられる。一方、アイオノマー樹脂の市販品としてはサーリン６３２０、同８１２０（米国デュポン社製）、ハイミラン１７０６、同１６０５、同１８５５、同１６０１、同１５５７（三井・デュポンポリケミカル社製）等を例示できる。
【００７０】
更に、前記カバー材に対しては、任意成分として前記以外の熱可塑性エラストマー等のポリマーを配合することができる。任意成分のポリマーとして具体的には、例えばポリアミド系エラストマー、スチレン系ブロックエラストマー、水添ポリブタジエン、エチレン−酢酸ビニル（ＥＶＡ）共重合体等が挙げられる。
【００７１】
なお、前記ツーピースソリッドゴルフボール、マルチピースソリッドゴルフボールは公知の方法で製造することができる。ツーピースやマルチピースソリッドゴルフボールとする場合には、前記加熱成形物をソリッドコアとして所定の射出成形用金型内に配備し、ツーピースソリッドゴルフボールの場合には前記カバー材を、マルチピースソリッドゴルフボールの場合には、順に前記中間層材、カバー材を所定の方法に従って射出する公知の方法を好適に採用できる。場合によっては、前記カバー材を加圧成形によって製造することもできる。
【００７２】
前記マルチピースソリッドゴルフボールの中間層の厚さとしては０．５ｍｍ以上、好ましくは１．０ｍｍ以上、上限として３．０ｍｍ以下、好ましくは２．５ｍｍ以下、更に好ましくは２．０ｍｍ以下、最も好ましくは１．６ｍｍ以下である。
【００７３】
一方、カバーの厚さとしては、ツーピースソリッドゴルフボール、マルチピースソリッドゴルフボールのいずれであっても０．７ｍｍ以上、好ましくは１．０ｍｍ以上、上限として３．０ｍｍ以下、好ましくは２．５ｍｍ以下、更に好ましくは２．０ｍｍ以下、最も好ましくは１．６ｍｍ以下である。
【００７４】
本発明のゴルフボールは、競技用としてゴルフ規則に従うものとすることができ、直径４２．６７ｍｍ以上、重量４５．９３ｇ以下に形成することができる。直径の上限としては好ましくは４４．０ｍｍ以下、更に好ましくは４３．５ｍｍ以下、最も好ましくは４３．０ｍｍ以下であり、重量の下限としては好ましくは４４．５ｇ以上、特に好ましくは４５．０ｇ以上、更に好ましくは４５．１ｇ以上、最も好ましくは４５．２ｇ以上である。
【実施例】
【００７５】
以下、実施例及び比較例を示し、本発明を具体的に説明するが、本発明は下記実施例に制限されるものではない。
【００７６】
〔実施例１〜４，比較例１〜５〕
下表１，２に示す配合にて各原料をニーダーにて混練してゴム組成物を調製し、球状金型内で１５５℃×２０分間の加硫を行なうことにより、３７．３ｍｍφで重量３２ｇの球状成型物を得た。
得られた成型物の物性を評価した。結果を下表１，２に併記した。
【００７７】
【表１】
2007195969.tif 000006
【００７８】
【表２】
2007195969.tif 000007
【００７９】
ＥＣ１４０
ファイアストンポリマー社製  ポリブタジエン（Ｎｄ系触媒にて重合）。Ｔ80値：２．３。
ＢＲ５１
ＪＳＲ社製  ポリブタジエン（Ｎｄ系触媒にて重合）。Ｔ80値：５．０。
ＢＲ０１
ＪＳＲ社製  ポリブタジエン（Ｎｉ系触媒にて重合）。Ｔ80値：８．４。
【００８０】
ＺＤＡ
日本触媒社製  アクリル酸亜鉛
ＺｎＯ
堺化学社製  酸化亜鉛。平均粒径０．６μｍ（空気透過法）、比表面積３．５ｍ2／ｇ（ＢＥＴ法）。
老化防止剤
大内新興化学工業社製  商品名「ノクラックＮＳ−６」
ＰＯ−Ｄ
日本油脂社製  ジクミルパーオキサイド
ＺｎＰＣＴＰ
ペンタクロロチオフェノール亜鉛塩
ＤＰＤＳ
ジフェニルジスルフィド
【００８１】
押出作業性
同一の押出し条件下でゴムを押出し、スラブを作成した。以下の基準に従って評価した。
◎：スラブゴム肌が滑らかで質量が安定。
○：スラブゴム肌がラフになり、質量が不安定。
×：一定形状のスラブを得るのは困難。
コア荷重硬度
コアに対して、初期荷重９８Ｎ（１０ｋｇｆ）を負荷した状態から終荷重１２７５Ｎ（１３０ｋｇｆ）を負荷した時のたわみ量。
コア初速指数
公認機関ＵＳＧＡと同タイプの初速度計にて初速度を測定し、実施例１の値を基準にした時の比の値を表した。
【００８２】
上記表１の結果より、実施例１，２及び比較例１〜３におけるコア初速指数とコア荷重硬度（ｍｍ）との関係をプロットしたものを図１に示した。なお、図中の記号は押し出し作業性を示す。図１に示すように、実施例は比較例１〜３と比べて、高反発性と優れた作業性を兼ね備えていることが分かる。
【００８３】
また、上記表２の結果より、実施例３，４及び比較例４，５におけるコア初速指数とコア荷重硬度（ｍｍ）との関係をプロットしたものを図２に示した。なお、図中の記号は押し出し作業性と、添加した有機硫黄化合物の種類を示す。図２に示すように、実施例３と比較例４とを比較すると、同じ有機硫黄化合物を同量添加しているにもかかわらず、実施例３の方が比較例４よりも高反発性と優れた作業性を兼ね備えていることが分かる。実施例４と比較例５との比較についても同様のことが言える。
【図面の簡単な説明】
【００８４】
【図１】実施例１，２及び比較例１〜３におけるコア初速指数とコア荷重硬度（ｍｍ）との関係を示した図である。
【図２】実施例３，４及び比較例４，５におけるコア初速指数とコア荷重硬度（ｍｍ）との関係を示した図である。
【図１】
2007195969.tif 000008
【図２】
2007195969.tif 000009